전기 저항 이 0 . 088 인 구상 의 천연 흑연 90 중량 % 에 테트라 하이드로 퓨란 으로 녹인 피치 를 10 중량 % 를 섞 고 상압 에서 2 시간 이상 습식 교반 하 여 혼합 한 후 건조 하 여 혼합물 을 제조 하 였 다 . 상기 혼합물 을 0 . 5 ℃/ min 의 속도 로 1 , 100 ℃ 와 1 , 500 ℃ 에서 각각 1 시간 동안 1 , 2 차 소성 하 고 , 분급 하 여 미분 을 제거 하 여 전기 저항 비 가 0 . 0 . 3 인 음극 활물질 을 제조 하 였 다 . 이후 공정 은 상기 실시 예 1 과 동일 하 게 실시 하 였 다 .